(57)【要約】【課題】本発明は、円偏光板を薄型化した場合であっても、紫外線領域付近の可視光領域の光の透過率を向上させつつ、偏光子の性能の低下を抑制する画像表示装置を提供することを課題とする。【解決手段】偏光子保護層と、偏光子と、光学異方性層と、画像表示素子とをこの順に有する画像表示装置であって、前記偏光子保護層中に含まれる紫外線吸収剤の割合が、偏光子保護層中の全固形分に対して０．１〜１質量％であり、前記光学異方性層が、液晶性化合物を含み、前記偏光子の表面上に配置され、下記式（１）（２）をそれぞれ満たす光学異方性層である画像表示装置。  Ｒｅ（６５０）／Ｒｅ（４５０）＞１．０  ・・・（１）  １００≦Ｒｅ（５５０）≦１５０          ・・・（２）  ここで、Ｒｅ（λ）は波長λにおける面内レターデーションの値である。【選択図】なし【特許請求の範囲】
【請求項１】
偏光子保護層と、偏光子と、光学異方性層と、画像表示素子とをこの順に有する画像表示装置であって、
前記偏光子保護層中に含まれる紫外線吸収剤の割合が、偏光子保護層中の全固形分に対して０．１〜１質量％であり、
前記光学異方性層が、液晶性化合物を含み、前記偏光子の表面上に配置され、下記式（１）（２）をそれぞれ満たす光学異方性層である画像表示装置。
Ｒｅ（６５０）／Ｒｅ（４５０）＞１．０  ・・・（１）
１００≦Ｒｅ（５５０）≦１５０          ・・・（２）
ここで、Ｒｅ（λ）は波長λにおける面内レターデーションの値である。
【請求項２】
前記偏光子保護層の吸収極大λaと前記光学異方性層の吸収極大λbが、下記式（７）を満たす、請求項１に記載の画像表示装置。
１０≦λb ― λa≦５０  ・・・（７）
【請求項３】
前記紫外線吸収剤がヒンダードフェノール系化合物、または、ベンゾトリアゾール系化合物である、請求項１または２に記載の画像表示装置。
【請求項４】
前記液晶性化合物が下記一般式（ＩＩ）で表される化合物である、請求項１〜３のいずれか１項に記載の画像表示装置。
一般式（ＩＩ）：
Ｌ1−Ｇ1−Ｄ1−Ａｒ−Ｄ2−Ｇ2−Ｌ2
式中、
Ｄ1およびＤ2は、それぞれ独立に、−ＣＯ−Ｏ−、−Ｏ−ＣＯ−、−Ｃ（＝Ｓ）Ｏ−、−Ｏ−Ｃ（＝Ｓ）−、−ＣＲ1Ｒ2−、−ＣＲ1Ｒ2−ＣＲ3Ｒ4−、−Ｏ−ＣＲ1Ｒ2−、−ＣＲ1Ｒ2−Ｏ−、−ＣＲ1Ｒ2−Ｏ−ＣＲ3Ｒ4−、−ＣＲ1Ｒ2−Ｏ−ＣＯ−、−Ｏ−ＣＯ−ＣＲ1Ｒ2−、−ＣＲ1Ｒ2−Ｏ−ＣＯ−ＣＲ3Ｒ4−、−ＣＲ1Ｒ2−ＣＯ−Ｏ−ＣＲ3Ｒ4−、−ＮＲ1−ＣＲ2Ｒ3−、−ＣＲ1Ｒ2−ＮＲ3−、−ＣＯ−ＮＲ1−、または−ＮＲ1−ＣＯ−を表し、
Ｒ1、Ｒ2、Ｒ3、およびＲ4は、それぞれ独立に、水素原子、ハロゲン原子、または炭素数１〜４のアルキル基を表し、
Ｇ1およびＧ2は、それぞれ独立に炭素数５〜８の２価の脂環式炭化水素基を表し、前記脂環式炭化水素基に含まれるメチレン基は、−Ｏ−、−Ｓ−、−Ｎ（Ｒ6）−で置換されていてもよく、Ｒ6は水素原子、または炭素数１〜６のアルキル基を表し、Ｌ1およびＬ2は、それぞれ独立に、１価の有機基を表し、Ｌ1およびＬ2からなる群から選ばれる少なくとも一種が、重合性基を有する１価の基を表し、
Ａｒは下記一般式（ＩＩ−１）、（ＩＩ−２）、（ＩＩ−３）、または（ＩＩ−４）で表される２価の芳香環基を表し：    
【化１】
2016126941.tif 000025
式（ＩＩ−１）〜（ＩＩ−４）中、
Ｑ1は、−Ｓ−、−Ｏ−、またはＮＲ11−を表し、Ｒ11は、水素原子または炭素数１〜６のアルキル基を表し、
Ｙ1は、炭素数６〜１２の芳香族炭化水素基、または、炭素数３〜１２芳香族複素環基を表し、
Ｚ1、Ｚ2、および、Ｚ3は、それぞれ独立に、水素原子または炭素数１〜２０の脂肪族炭化水素基、炭素数３〜２０の脂環式炭化水素基、１価の炭素数６〜２０の芳香族炭化水素基、ハロゲン原子、シアノ基、ニトロ基、−ＮＲ12Ｒ13またはＳＲ12を表し、Ｚ1およびＺ2は、互いに結合して芳香環または芳香族複素環を形成してもよく、Ｒ12およびＲ13は、それぞれ独立に水素原子または炭素数１〜６のアルキル基を表し、
Ａ1およびＡ2は各々独立に、−Ｏ−、−ＮＲ21−（Ｒ21は水素原子または置換基を表す。）、−Ｓ−およびＣＯ−からなる群から選ばれる基を表し、Ｘは水素原子または置換基が結合していてもよい第１４〜１６族の非金属原子を表し、
Ａｘは芳香族炭化水素環および芳香族複素環からなる群から選ばれる少なくとも一つの芳香環を有する、炭素数２〜３０の有機基を表し、Ａｙは水素原子、置換基を有していてもよい炭素数１〜６のアルキル基、または、芳香族炭化水素環および芳香族複素環からなる群から選ばれる少なくとも一つの芳香環を有する、炭素数２〜３０の有機基を表し、ＡｘおよびＡｙが有する芳香環は置換基を有していてもよく、ＡｘとＡｙは結合して、環を形成していてもよく、
Ｑ2は、水素原子、または、置換基を有していてもよい炭素数１〜６のアルキル基を表す。
【請求項５】
前記画像表示素子がＥＬ表示素子である、請求項１〜４のいずれか１項に記載の画像表示装置。
【請求項６】
前記ＥＬ表示素子が有機ＥＬ表示素子である、請求項５に記載の画像表示装置。
【発明の詳細な説明】
【技術分野】
【０００１】
本発明は、画像表示装置に関する。
【背景技術】
【０００２】
近年、画像表示装置が、スマートフォン等の屋外で使用されるデバイスに搭載されることが増えてきている。
それに伴い、外光が画像表示装置内部で反射し、屋外で見た際の表示品位を低下させるという問題が増えてきていることが知られている。
この問題に対して、円偏光板を用いて外光の反射を抑制する技術が提案されている（例えば、特許文献１）。
【先行技術文献】
【特許文献】
【０００３】
【特許文献１】特開２０１２−３２４１８号
【発明の概要】
【発明が解決しようとする課題】
【０００４】
一方、画像表示装置に求められる性能が上がっていることにより、紫外線領域付近の可視光領域の光の透過率の向上が求められている。
【０００５】
円偏光板を用いた場合、円偏光板の性能により、紫外線領域付近の可視光領域の透過率が低下してしまう場合があることがわかった。さらに、紫外線領域付近の可視光領域の光の透過率を向上させようとすると、外光、および画像表示装置内部からの反射光に含まれる紫外線領域の光により、偏光子の性能が低下してしまう場合があることがわかった。
【０００６】
また、スマートフォン等のモバイル用途に用いられる場合は、円偏光板自体が薄いことが求められる。円偏光板が薄くなる場合には、紫外線領域の光の吸収量が減る場合が多く、偏光子の性能がより低下してしまう場合があることがわかった。
【０００７】
そこで、本発明は、円偏光板を薄型化した場合であっても、紫外線領域付近の可視光領域の光の透過率を向上させつつ、偏光子の性能の低下を抑制する画像表示装置を提供することを課題とする。
【課題を解決するための手段】
【０００８】
本発明者らは、上記課題を解決するべく鋭意検討した結果、円偏光板に用いる保護層中の紫外線吸収剤の量と、光学異方性層に用いられる液晶性化合物の波長分散に着目した。
【０００９】
一般的に円偏光板の最外層に用いられる偏光子保護層には、紫外線吸収剤が用いられ、この紫外線吸収剤により紫外線領域付近の可視光領域の光も吸収されてしまい、透過率が低下してしまう。一方、単純に紫外線吸収剤の量を減らすと、外光、および画像表示装置内部からの反射光に含まれる紫外線領域の光により偏光子の性能が低下してしまう。
【００１０】
ここで、液晶化合物を含む光学異方性層を、下記式（１）を満たすように作製した場合、光学異方性層は、紫外線領域の光を多く吸収できる。すなわち、偏光子に対する外光からの紫外線の影響には寄与できないが、画像表示装置内部からの反射光に対しては、光学異方性層が紫外線の光を吸収するため、偏光子の性能の低下を抑制することができることを見出し、本発明を完成させた。
すなわち、以下の構成により上記課題を達成することができることを見出した。
【００１１】
［１］  偏光子保護層と、偏光子と、光学異方性層と、画像表示素子とをこの順に有する画像表示装置であって、
偏光子保護層中に含まれる紫外線吸収剤の割合が、偏光子保護層中の全固形分に対して０．１〜１質量％であり、
光学異方性層が、液晶性化合物を含み、偏光子の表面上に配置され、下記式（１）（２）をそれぞれ満たす光学異方性層である画像表示装置。
Ｒｅ（６５０）／Ｒｅ（４５０）＞１．０  ・・・（１）
１００≦Ｒｅ（５５０）≦１５０          ・・・（２）
ここで、Ｒｅ（λ）は波長λにおける面内レターデーションの値である。
［２］  偏光子保護層の吸収極大λaと光学異方性層の吸収極大λbが、下記式（７）を満たす、［１］に記載の画像表示装置。
１０≦λb ― λa≦５０  ・・・（７）
［３］  紫外線吸収剤がヒンダードフェノール系化合物、または、ベンゾトリアゾール系化合物である、［１］または［２］に記載の画像表示装置。
［４］  液晶性化合物が下記一般式（ＩＩ）で表される化合物である、［１］〜［３］のいずれかに記載の画像表示装置。
一般式（ＩＩ）：
Ｌ1−Ｇ1−Ｄ1−Ａｒ−Ｄ2−Ｇ2−Ｌ2
式中、
Ｄ1およびＤ2は、それぞれ独立に、−ＣＯ−Ｏ−、−Ｏ−ＣＯ−、−Ｃ（＝Ｓ）Ｏ−、−Ｏ−Ｃ（＝Ｓ）−、−ＣＲ1Ｒ2−、−ＣＲ1Ｒ2−ＣＲ3Ｒ4−、−Ｏ−ＣＲ1Ｒ2−、−ＣＲ1Ｒ2−Ｏ−、−ＣＲ1Ｒ2−Ｏ−ＣＲ3Ｒ4−、−ＣＲ1Ｒ2−Ｏ−ＣＯ−、−Ｏ−ＣＯ−ＣＲ1Ｒ2−、−ＣＲ1Ｒ2−Ｏ−ＣＯ−ＣＲ3Ｒ4−、−ＣＲ1Ｒ2−ＣＯ−Ｏ−ＣＲ3Ｒ4−、−ＮＲ1−ＣＲ2Ｒ3−、−ＣＲ1Ｒ2−ＮＲ3−、−ＣＯ−ＮＲ1−、または−ＮＲ1−ＣＯ−を表し、
Ｒ1、Ｒ2、Ｒ3、およびＲ4は、それぞれ独立に、水素原子、ハロゲン原子、または炭素数１〜４のアルキル基を表し、
Ｇ1およびＧ2は、それぞれ独立に炭素数５〜８の２価の脂環式炭化水素基を表し、脂環式炭化水素基に含まれるメチレン基は、−Ｏ−、−Ｓ−、−Ｎ（Ｒ6）−で置換されていてもよく、Ｒ6は水素原子、または炭素数１〜６のアルキル基を表し、Ｌ1およびＬ2は、それぞれ独立に、１価の有機基を表し、Ｌ1およびＬ2からなる群から選ばれる少なくとも一種が、重合性基を有する１価の基を表し、
Ａｒは下記一般式（ＩＩ−１）、（ＩＩ−２）、（ＩＩ−３）、または（ＩＩ−４）で表される２価の芳香環基を表し：    
【化１】
2016126941.tif 000002
式（ＩＩ−１）〜（ＩＩ−４）中、
Ｑ1は、−Ｓ−、−Ｏ−、またはＮＲ11−を表し、Ｒ11は、水素原子または炭素数１〜６のアルキル基を表し、
Ｙ1は、炭素数６〜１２の芳香族炭化水素基、または、炭素数３〜１２芳香族複素環基を表し、
Ｚ1、Ｚ2、および、Ｚ3は、それぞれ独立に、水素原子または炭素数１〜２０の脂肪族炭化水素基、炭素数３〜２０の脂環式炭化水素基、１価の炭素数６〜２０の芳香族炭化水素基、ハロゲン原子、シアノ基、ニトロ基、−ＮＲ12Ｒ13またはＳＲ12を表し、Ｚ1およびＺ2は、互いに結合して芳香環または芳香族複素環を形成してもよく、Ｒ12およびＲ13は、それぞれ独立に水素原子または炭素数１〜６のアルキル基を表し、
Ａ1およびＡ2は各々独立に、−Ｏ−、−ＮＲ21−（Ｒ21は水素原子または置換基を表す。）、−Ｓ−およびＣＯ−からなる群から選ばれる基を表し、Ｘは水素原子または置換基が結合していてもよい第１４〜１６族の非金属原子を表し、
Ａｘは芳香族炭化水素環および芳香族複素環からなる群から選ばれる少なくとも一つの芳香環を有する、炭素数２〜３０の有機基を表し、Ａｙは水素原子、置換基を有していてもよい炭素数１〜６のアルキル基、または、芳香族炭化水素環および芳香族複素環からなる群から選ばれる少なくとも一つの芳香環を有する、炭素数２〜３０の有機基を表し、ＡｘおよびＡｙが有する芳香環は置換基を有していてもよく、ＡｘとＡｙは結合して、環を形成していてもよく、
Ｑ2は、水素原子、または、置換基を有していてもよい炭素数１〜６のアルキル基を表す。
［５］  画像表示素子がＥＬ表示素子である、［１］〜［４］のいずれかに記載の画像表示装置。
［６］  ＥＬ表示素子が有機ＥＬ表示素子である、［５］に記載の画像表示装置。
【発明の効果】
【００１２】
本発明によれば、円偏光板を薄型化した場合であっても、紫外線領域付近の可視光領域の光の透過率を向上させつつ、偏光子の性能の低下を抑制する画像表示装置を提供することができる。
【図面の簡単な説明】
【００１３】
【図１】本発明の画像表示装置の実施形態の例を示す模式的な断面図である。
【発明を実施するための形態】
【００１４】
以下、本発明について詳細に説明する。
以下に記載する構成要件の説明は、本発明の代表的な実施態様に基づいてなされることがあるが、本発明はそのような実施態様に限定されるものではない。
なお、本明細書において、「〜」を用いて表される数値範囲は、「〜」の前後に記載される数値を下限値および上限値として含む範囲を意味する。
また、本明細書において偏光板とは、偏光子の少なくとも一方に偏光板保護層、または機能層が配置されたものを言い、偏光子と偏光板は区別して用いる。
【００１５】
＜画像表示装置＞
本発明の画像表示装置は、偏光子保護層と、偏光子と、光学異方性層と、画像表示素子とをこの順に有する画像表示装置であって、前記偏光子保護層中に含まれる紫外線吸収剤の割合が、偏光子保護層中の全固形分に対して０．１〜１質量％であり、前記光学異方性層が、液晶性化合物を含み、前記偏光子の表面上に配置され、下記式（１）（２）をそれぞれ満たす光学異方性層である画像表示装置である。
Ｒｅ（６５０）／Ｒｅ（４５０）＞１．０  ・・・（１）
１００≦Ｒｅ（５５０）≦１５０          ・・・（２）
【００１６】
図１は、本発明の画像表示装置の実施形態の例を示す模式的な断面図である。
図１に示すように、画像表示装置１０は、偏光子保護層１と、偏光子２と、光学異方性層３と、画像表示素子４とを有する。
また、本明細書において、偏光子保護層１と、偏光子２と、光学異方性層３とをあわせて、円偏光板と呼ぶことがある。
【００１７】
光学異方性層３は液晶性化合物を有し、偏光子２の表面上に形成されていることで、本発明の画像表示装置を薄くすることができる。
【００１８】
偏光子２と、光学異方性層３の間以外の、各部材の間には、別の部材を有していてもよい。例えば、光学異方性層３と画像表示素子４との間に粘着剤層等を有していてもよい。
【００１９】
〔偏光子保護層〕
本発明に用いられる偏光子保護層は、偏光子保護層中に含まれる紫外線吸収剤の割合が、偏光子保護層中の全固形分に対して０．１〜１質量％であり、偏光子保護層の素材としては一般的に用いられているものを用いることができる。具体的には、各種ポリマーフィルム、硬化性樹脂を含むハードコート層などが挙げられる。
【００２０】
紫外線吸収剤の割合としては、偏光子保護層中の全固形分に対して、０．３〜１質量％であることが好ましく、０．５〜１質量％であることがより好ましい。
【００２１】
｛偏光子保護層の素材｝
【００２２】
〈ポリマーフィルム〉
本発明に用いられるポリマーフィルムの素材としては、ＴＡＣ（トリアセチルセルロース）等のセルロース系樹脂、シクロオレフィン系樹脂、アクリル系樹脂等、ＰＥＴ（ポリエチレンテレフタレート）等のポリエステル系樹脂等、各種公知のものが使用できる。
【００２３】
〈硬化性樹脂を含むハードコート層〉
本発明に用いられる硬化性樹脂を含むハードコート層の素材としては、アクリレート系硬化性樹脂、エポキシ系硬化性樹脂等、各種公知のものが使用できる。
【００２４】
〈紫外線吸収剤〉
本発明に用いられる紫外線吸収剤としては、各種公知のものが使用できる。
本発明において、紫外線吸収剤としては、波長３７０ｎｍ以下の紫外線の吸収能に優れ、かつ良好な表示性の観点から、波長４００ｎｍ以上の可視光の吸収が少ないものが好ましく用いられる。そのため、本発明に用いられる紫外線吸収剤の吸収極大λaとしては、３００ｎｍ以上３６０ｎｍ以下であることが好ましく、３２０ｎｍ以上３５０ｎｍ以下であることが特に好ましい。吸収極大λaを３００ｎｍ以上とすることで、紫外線を効果的に吸収することができる。一方、吸収極大λaを３６０ｎｍ以下とすることで、後述する光学異方性層と組み合わせた場合においても、吸収を紫外領域に留めることができ、透過率を向上させることができる。
【００２５】
本発明に好ましく用いられる紫外線吸収剤は、例えばヒンダードフェノール系化合物、ヒドロキシベンゾフェノン系化合物、ベンゾトリアゾール系化合物、サリチル酸エステル系化合物、ベンゾフェノン系化合物、シアノアクリレート系化合物、ニッケル錯塩系化合物などが挙げられる。
【００２６】
ヒンダードフェノール系化合物は、２，６−ジ−ｔｅｒｔ−ブチル−ｐ−クレゾール、ペンタエリスリチル−テトラキス〔３−（３，５−ジ−ｔｅｒｔ−ブチル−４−ヒドロキシフェニル）プロピオネート〕、Ｎ，Ｎ'−ヘキサメチレンビス（３，５−ジ−ｔｅｒｔ−ブチル−４−ヒドロキシ−ヒドロシンナミド）、１，３，５−トリメチル−２，４，６−トリス（３，５−ジ−ｔｅｒｔ−ブチル−４−ヒドロキシベンジル）ベンゼン、トリス−（３，５−ジ−ｔｅｒｔ−ブチル−４−ヒドロキシベンジル）−イソシアヌレートなどが挙げられる。
【００２７】
ベンゾトリアゾール系化合物は、２−（２’−ヒドロキシ−５’−メチルフェニル）ベンゾトリアゾール、２，２−メチレンビス〔４−（１，１，３，３−テトラメチルブチル）−６−（２Ｈ−ベンゾトリアゾール−２−イル）フェノール〕、（２，４−ビス−（ｎ−オクチルチオ）−６−（４−ヒドロキシ−３，５−ジ−ｔｅｒｔ−ブチルアニリノ）−１，３，５−トリアジン、トリエチレングリコール−ビス〔３−（３−ｔｅｒｔ−ブチル−５−メチル−４−ヒドロキシフェニル）プロピオネート〕、Ｎ，Ｎ'−ヘキサメチレンビス（３，５−ジ−ｔｅｒｔ−ブチル−４−ヒドロキシ−ヒドロシンナミド）、１，３，５−トリメチル−２，４，６−トリス（３，５−ジ−ｔｅｒｔ−ブチル−４−ヒドロキシベンジル）ベンゼン、２−（２'−ヒドロキシ−３'，５'−ジ−ｔｅｒｔ−ブチルフェニル）−５−クロルベンゾトリアゾール、２−（２'−ヒドロキシ−３'，５'−ジ−ｔｅｒｔ−アミルフェニル）−５−クロルベンゾトリアゾール、２，６−ジ−ｔｅｒｔ−ブチル−ｐ−クレゾール、ペンタエリスリチル−テトラキス〔３−（３，５−ジ−ｔｅｒｔ−ブチル−４−ヒドロキシフェニル）プロピオネート〕などが挙げられる。
【００２８】
これらの紫外線吸収剤の添加量は、偏光子保護層の全固形分に対して、質量割合で０．１〜１質量％が好ましく、０．３〜１質量％がより好ましく、０．５〜１質量％が特に好ましい。添加量を０．１質量％以上とすることで、紫外線を効果的に吸収することができる。一方、添加量を１％以下とすることで、後述する光学異方性層と組み合わせた場合においても、吸収を紫外領域に留めることができ、透過率を向上させることができる。
【００２９】
｛偏光子保護層の物性｝
【００３０】
〈偏光子保護層の厚み〉
本発明に用いられる偏光子保護層の厚みとしては特に限定はない。画像表示装置を薄く出来るという観点から、５〜８０μｍであることが好ましく、１０〜３０μｍであることがより好ましい。
【００３１】
〔偏光子〕
本発明に用いられる偏光子は上述の条件を満たせば特に限定はなく、自然光を特定の直線偏光に変換する機能を有するいわゆる直線偏光子であればよい。偏光子としては、特に限定されないが、吸収型偏光子を利用することができる。
【００３２】
｛偏光子の素材｝
本発明に用いられる偏光子の素材としては特に限定はなく、通常用いられている偏光子を利用することができ、例えば、ヨウ素系偏光子、二色性染料を利用した染料系偏光子、およびポリエン系偏光子のいずれも用いることができる。
【００３３】
一般的に二色性染料を利用した染料系偏光子は紫外線に弱いため、サーモトロピック液晶性二色性色素を用いた染料系偏光子を用いる場合は本発明の効果が特に大きい。
【００３４】
サーモトロピック液晶性二色性色素を用いた染料系偏光子の作製方法は特に限定されないが、例えば、支持体上に配向膜を形成し、サーモトロピック液晶性二色性色素、配向剤、レベリング剤、その他添加剤、溶媒等からなる組成物を塗布して作製することができる。
【００３５】
〈サーモトロピック液晶性二色性色素〉
本発明に用いられるサーモトロピック液晶性二色性色素としては、例えば、特開２０１１−２３７５１３号に記載のサーモトロピック液晶性二色性色素を好適に用いることができる。
【００３６】
｛偏光子の物性｝
【００３７】
〈偏光子の厚み〉
本発明に用いられる偏光子の厚みは特に限定はなく、下限については２５０ｎｍ以上が好ましく、３５０ｎｍ以上がより好ましく、４５０ｎｍ以上がさらに好ましい。上限については５０μｍ以下が好ましく、３０μｍ以下がより好ましく、２０μｍ以下がさらに好ましい。また、染料系偏光子を用いる場合は、５μｍ以下が好ましく、３μｍ以下がより好ましく、１μｍ以下がさらに好ましい。
【００３８】
〔光学異方性層〕
本発明に用いられる光学異方性層は、液晶性化合物を含み、偏光子の表面上に配置され、下記式（１）（２）をそれぞれ満たす光学異方性層である。
Ｒｅ（６５０）／Ｒｅ（４５０）＞１．０  ・・・（１）
１００≦Ｒｅ（５５０）≦１５０          ・・・（２）
ここで、Ｒｅ（λ）は波長λにおける面内レターデーションの値である。
【００３９】
｛光学異方性層の物性｝
【００４０】
〈レターデーション〉
本明細書において、Ｒｅ（λ）、Ｒｔｈ（λ）は各々、波長λにおける面内のレターデーションおよび厚さ方向のレターデーションを表す。Ｒｅ（λ）はＫＯＢＲＡ ２１ＡＤＨまたはＷＲ（商品名、王子計測機器（株）製）において波長λｎｍの光をフィルム法線方向に入射させて測定される。測定波長λｎｍの選択にあたっては、波長選択フィルターをマニュアルで交換するか、または測定値をプログラム等で変換して測定することができる。
【００４１】
測定されるフィルムが１軸または２軸の屈折率楕円体で表されるものである場合には、以下の方法によりＲｔｈ（λ）は算出される。
Ｒｔｈ（λ）は、Ｒｅ（λ）を、面内の遅相軸（ＫＯＢＲＡ ２１ＡＤＨまたはＷＲにより判断される）を傾斜軸（回転軸）として（遅相軸がない場合にはフィルム面内の任意の方向を回転軸とする）のフィルム法線方向に対して法線方向から片側５０度まで１０度ステップで各々その傾斜した方向から波長λｎｍの光を入射させて全部で６点測定し、その測定されたレターデーション値と平均屈折率の仮定値および入力された膜厚値を基にＫＯＢＲＡ ２１ＡＤＨまたはＷＲにおいて算出される。 
【００４２】
上記において、法線方向から面内の遅相軸を回転軸として、ある傾斜角度にレターデーションの値がゼロとなる方向をもつフィルムの場合には、その傾斜角度より大きい傾斜角度でのレターデーション値はその符号を負に変更した後、ＫＯＢＲＡ ２１ＡＤＨまたはＷＲにおいて算出される。 
なお、遅相軸を傾斜軸（回転軸）として（遅相軸がない場合にはフィルム面内の任意の方向を回転軸とする）、任意の傾斜した２方向からレターデーション値を測定し、その値と平均屈折率の仮定値および入力された膜厚値を基に、以下の数式（１１）および数式（１２）によりＲｔｈを算出することもできる。 
【００４３】
【数１】
2016126941.tif 000003
【００４４】
式中、Ｒｅ（θ）は法線方向から角度θ傾斜した方向におけるレターデーション値を表す。ｎｘは面内における遅相軸方向の屈折率を表し、ｎｙは面内においてｎｘに直交する方向の屈折率を表し、ｎｚはｎｘおよびｎｙに直交する方向の屈折率を表す。ｄはフィルムの膜厚を表す。 
【００４５】
測定されるフィルムが１軸や２軸の屈折率楕円体で表現できないもの、いわゆる光学軸（ＯＰＴＩＣ ＡＸＩＳ）がないフィルムの場合には、以下の方法によりＲｔｈ（λ）が算出される。 
Ｒｔｈ（λ）は、Ｒｅ（λ）を、面内の遅相軸（ＫＯＢＲＡ ２１ＡＤＨまたはＷＲにより判断される）を傾斜軸（回転軸）としてフィルム法線方向に対して−５０度から＋５０度まで１０度ステップで各々その傾斜した方向から波長λｎｍの光を入射させて１１点測定し、その測定されたレターデーション値と平均屈折率の仮定値および入力された膜厚値を基にＫＯＢＲＡ ２１ＡＤＨまたはＷＲにより算出される。 
【００４６】
上記の測定において、平均屈折率の仮定値は、ポリマーハンドブック（ＪＯＨＮ ＷＩＬＥＹ＆ＳＯＮＳ，ＩＮＣ）、各種光学フィルムのカタログの値を使用することができる。平均屈折率の値が既知でないものについてはアッベ屈折計で測定することができる。主な光学フィルムの平均屈折率の値を以下に例示する：セルロースアシレート（１．４８）、シクロオレフィンポリマー（１．５２）、ポリカーボネート（１．５９）、ポリメチルメタクリレート（１．４９）、ポリスチレン（１．５９）である。これら平均屈折率の仮定値と膜厚を入力することで、ＫＯＢＲＡ ２１ＡＤＨまたはＷＲにおいてｎｘ、ｎｙ、
ｎｚが算出される。この算出されたｎｘ、ｎｙ、ｎｚによりＮｚ＝（ｎｘ−ｎｚ）／（ｎｘ−ｎｙ）が更に算出される。
【００４７】
より効果的に紫外線領域付近の可視光領域の光を透過させる観点から、本発明の光学異方性層は、下記式（３）を満たすことが好ましく、下記式（４）を満たすことがより好ましい。
Ｒｅ（６５０）／Ｒｅ（４５０）＞１．１  ・・・（３）
Ｒｅ（６５０）／Ｒｅ（４５０）＞１．２  ・・・（４）
【００４８】
より効果的に外光の反射を抑制する観点から、本発明の光学異方性層は、下記式（５）を満たすことが好ましく、下記式（６）を満たすことがより好ましい。
１１５≦Ｒｅ（５５０）≦１４５      ・・・（５）
１３０≦Ｒｅ（５５０）≦１４０      ・・・（６）
【００４９】
｛光学異方性層の素材｝
本発明に用いられる光学異方性層は、液晶性化合物を含み、式（１）（２）を満たせば特に限定はなく、目的の光学特性に応じて各種公知の素材を用いることができる。
【００５０】
本発明に用いられる光学異方性層の作製方法は特に限定はなく各種公知の方法を用いることができる。例えば、偏光子上に、液晶性化合物、配向剤、レベリング剤、その他添加剤、溶媒等からなる組成物を塗布して作製することができる。
【００５１】
〈液晶性化合物〉
本発明に用いられる液晶性化合物は、式（１）（２）を満たす光学異方性層が作成できれば特に限定はない。各種公知の棒状液晶性化合物、円盤状液晶性化合物等を用いることができる。
【００５２】
式（１）を満たす光学異方性層が作製しやすいという観点から、下記一般式（ＩＩ）で表される液晶性化合物を用いることが好ましい。液晶性化合物の量は、光学異方性層中の全固形分質量の５０〜９８質量％が好ましく、７０〜９５質量％がより好ましい。
【００５３】
〈一般式（ＩＩ）で表される液晶性化合物〉
一般式（ＩＩ）：
Ｌ1−Ｇ1−Ｄ1−Ａｒ−Ｄ2−Ｇ2−Ｌ2
式中、
Ｄ1およびＤ2は、それぞれ独立に、−ＣＯ−Ｏ−、−Ｏ−ＣＯ−、−Ｃ（＝Ｓ）Ｏ−、−Ｏ−Ｃ（＝Ｓ）−、−ＣＲ1Ｒ2−、−ＣＲ1Ｒ2−ＣＲ3Ｒ4−、−Ｏ−ＣＲ1Ｒ2−、−ＣＲ1Ｒ2−Ｏ−、−ＣＲ1Ｒ2−Ｏ−ＣＲ3Ｒ4−、−ＣＲ1Ｒ2−Ｏ−ＣＯ−、−Ｏ−ＣＯ−ＣＲ1Ｒ2−、−ＣＲ1Ｒ2−Ｏ−ＣＯ−ＣＲ3Ｒ4−、−ＣＲ1Ｒ2−ＣＯ−Ｏ−ＣＲ3Ｒ4−、−ＮＲ1−ＣＲ2Ｒ3−、−ＣＲ1Ｒ2−ＮＲ3−、−ＣＯ−ＮＲ1−、または−ＮＲ1−ＣＯ−を表し、
Ｒ1、Ｒ2、Ｒ3、およびＲ4は、それぞれ独立に、水素原子、ハロゲン原子、または炭素数１〜４のアルキル基を表し、
Ｇ1およびＧ2は、それぞれ独立に炭素数５〜８の２価の脂環式炭化水素基を表し、前記脂環式炭化水素基に含まれるメチレン基は、−Ｏ−、−Ｓ−、−Ｎ（Ｒ6）−で置換されていてもよく、Ｒ6は水素原子、または炭素数１〜６のアルキル基を表し、Ｌ1およびＬ2は、それぞれ独立に、１価の有機基を表し、Ｌ1およびＬ2からなる群から選ばれる少なくとも一種が、重合性基を有する１価の基を表し、
Ａｒは下記一般式（ＩＩ−１）、（ＩＩ−２）、（ＩＩ−３）、または（ＩＩ−４）で表される２価の芳香環基を表し：    
【化２】
2016126941.tif 000004
式（ＩＩ−１）〜（ＩＩ−４）中、
Ｑ1は、−Ｓ−、−Ｏ−、またはＮＲ11−を表し、Ｒ11は、水素原子または炭素数１〜６のアルキル基を表し、
Ｙ1は、炭素数６〜１２の芳香族炭化水素基、または、炭素数３〜１２芳香族複素環基を表し、
Ｚ1、Ｚ2、および、Ｚ3は、それぞれ独立に、水素原子または炭素数１〜２０の脂肪族炭化水素基、炭素数３〜２０の脂環式炭化水素基、１価の炭素数６〜２０の芳香族炭化水素基、ハロゲン原子、シアノ基、ニトロ基、−ＮＲ12Ｒ13またはＳＲ12を表し、Ｚ1およびＺ2は、互いに結合して芳香環または芳香族複素環を形成してもよく、Ｒ12およびＲ13は、それぞれ独立に水素原子または炭素数１〜６のアルキル基を表し、
Ａ1およびＡ2は各々独立に、−Ｏ−、−ＮＲ21−（Ｒ21は水素原子または置換基を表す。）、−Ｓ−およびＣＯ−からなる群から選ばれる基を表し、Ｘは水素原子または置換基が結合していてもよい第１４〜１６族の非金属原子を表し、
Ａｘは芳香族炭化水素環および芳香族複素環からなる群から選ばれる少なくとも一つの芳香環を有する、炭素数２〜３０の有機基を表し、Ａｙは水素原子、置換基を有していてもよい炭素数１〜６のアルキル基、または、芳香族炭化水素環および芳香族複素環からなる群から選ばれる少なくとも一つの芳香環を有する、炭素数２〜３０の有機基を表し、ＡｘおよびＡｙが有する芳香環は置換基を有していてもよく、ＡｘとＡｙは結合して、環を形成していてもよく、
Ｑ2は、水素原子、または、置換基を有していてもよい炭素数１〜６のアルキル基を表す。
【００５４】
一般式（ＩＩ）で表される化合物の各置換基の定義および好ましい範囲については、特開２０１２−２１０６８号公報に記載の化合物（Ａ）に関するＤ1、Ｄ2、Ｇ1、Ｇ2、Ｌ1、Ｌ2、Ｒ1、Ｒ2、Ｒ3、Ｒ4、Ｘ1、Ｙ1、Ｑ1、Ｑ2に関する記載をそれぞれＤ1、Ｄ2、Ｇ1、Ｇ2、Ｌ1、Ｌ2、Ｒ1、Ｒ2、Ｒ3、Ｒ4、Ｘ1、およびＹ1、Ｚ1、Ｚ2について参照でき、
特開２００８−１０７７６７号公報に記載の一般式（Ｉ）で表される化合物についてのＡ1、Ａ2、およびＸに関する記載をそれぞれＡ1、Ａ2、およびＸについて参照でき、ＷＯ２０１３／０１８５２６に記載の一般式（Ｉ）で表される化合物についてのＡｘ、Ａｙ、Ｑ1に関する記載をそれぞれＡｘ、Ａｙ、Ｑ2について参照できる。Ｚ3については２０１２−２１０６８号公報に記載の化合物（Ａ）に関するＱ1に関する記載を参照できる。
【００５５】
特に、Ｌ1、Ｌ2で示される有機基としては、それぞれ、特に、−Ｄ3−Ｇ3−Ｓｐ−Ｐ3で表される基であることが好ましい。Ｄ3は、Ｄ1と同義である。Ｇ3は、単結合、炭素数６〜１２の２価の芳香環基もしくは複素環基、または炭素数５〜８の２価の脂環式炭化水素基を表し、上記脂環式炭化水素基に含まれるメチレン基は、−Ｏ−、−Ｓ−、−ＮＲ7−で置換されていてもよく、ここでＲ7は水素原子または炭素数１〜６のアルキル基を表す。Ｓｐは、単結合、−（ＣＨ2）n−、−（ＣＨ2）n−Ｏ−、−（ＣＨ2−Ｏ−）n−、−（ＣＨ2ＣＨ2−Ｏ−）m、−Ｏ−（ＣＨ2）n−、−Ｏ−（ＣＨ2）n−Ｏ−、−Ｏ−（ＣＨ2−Ｏ−）n−、−Ｏ−（ＣＨ2ＣＨ2−Ｏ−）m、−Ｃ（＝Ｏ）−Ｏ−（ＣＨ2）n−、−Ｃ（＝Ｏ）−Ｏ−（ＣＨ2）n−Ｏ−、−Ｃ（＝Ｏ）−Ｏ−（ＣＨ2−Ｏ−）n−、−Ｃ（＝Ｏ）−Ｏ−（ＣＨ2ＣＨ2−Ｏ−）m、−Ｃ（＝Ｏ）−Ｎ（Ｒ8）−（ＣＨ2）n−、−Ｃ（＝Ｏ）−Ｎ（Ｒ8）−（ＣＨ2）n−Ｏ−、−Ｃ（＝Ｏ）−Ｎ（Ｒ8）−（ＣＨ2−Ｏ−）n−、−Ｃ（＝Ｏ）−Ｎ（Ｒ8）−（ＣＨ2ＣＨ2−Ｏ−）mで表されるスペーサー基を表す。ここで、ｎは２〜１２の整数を表し、ｍは２〜６の整数を表し、Ｒ8は水素原子または炭素数１〜６のアルキル基を表す。Ｐ3は重合性基を示す。
【００５６】
重合性基は特に限定されないが、ラジカル重合またはカチオン重合可能な重合性基が好ましい。ラジカル重合性基としては、一般に知られているラジカル重合性基を用いることができ、好適なものとして、アクリロイル基またはメタアクリロイル基を挙げることができる。この場合、重合速度はアクリロイル基が一般的に速いことが知られており、生産性向上の観点からアクリロイル基が好ましいが、メタアクリロイル基も高複屈折性液晶の重合性基として同様に使用することができる。カチオン重合性基としては、一般に知られているカチオン重合性を用いることができ、具体的には、脂環式エーテル基、環状アセタール基、環状ラクトン基、環状チオエーテル基、スピロオルソエステル基、ビニルオキシ基などを挙げることができる。中でも、脂環式エーテル基、ビニルオキシ基が好適であり、エポキシ基、オキセタニル基、ビニルオキシ基が特に好ましい。
特に好ましい重合性基の例としては下記が挙げられる。
【００５７】
【化３】
2016126941.tif 000005
【００５８】
なお、本明細書において、「アルキル基」は、直鎖状、分枝鎖状、または環状のいずれでもよい。例えば、メチル基、エチル基、ｎ−プロピル基、イソプロピル基、ｎ−ブチル基、イソブチル基、ｓｅｃ−ブチル基、ｔｅｒｔ−ブチル基、ｎ−ペンチル基、イソペンチル基、ネオペンチル基、１，１−ジメチルプロピル基、ｎ−ヘキシル基、イソヘキシル基、シクロプロピル基、シクロブチル基、シクロペンチル基、シクロヘキシル基等が挙げられる。
一般式（ＩＩ）で表される化合物として好ましい例を以下に示すが、これらに特に限定されない。
【００５９】
【化４】
2016126941.tif 000006
【００６０】
【化５】
2016126941.tif 000007
【００６１】
【化６】
2016126941.tif 000008
【００６２】
【化７】
2016126941.tif 000009
【００６３】
【化８】
2016126941.tif 000010
【００６４】
【化９】
2016126941.tif 000011
【００６５】
【化１０】
2016126941.tif 000012
【００６６】
【化１１】
2016126941.tif 000013
【００６７】
〔画像表示素子〕
本発明に用いられる画像表示素子としては特に限定はなく、各種公知の画像表示素子を用いることができる。具体的には、液晶表示装置、有機ＥＬ、無機ＥＬなどのＥＬ（エレクトロルミネセンス）表示素子等が挙げられる。
この中でも、有機ＥＬ表示素子は、画像表示装置として組み込んだ際に、外光の内部反射率が高いため、本発明の効果が大きい。
【００６８】
〔偏光子保護層と光学異方性層の吸収極大〕
本発明において、前述した偏光子保護層の吸収極大λaと光学異方性層の吸収極大λbが、下記式（７）を満たすことが好ましい。下記式（７）を満たすことで、透過率を低下させる事なく、バックライト光及び外光の反射による、偏光子の光劣化を抑制できるという効果がある。
１０≦λb ― λa≦５０  ・・・（７）
【００６９】
本発明においては、λaとλbは下記式（８）を満たすことがより好ましく、下記式（９）を満たすことがさらに好ましい。
１０≦λb ― λa≦４０  ・・・（８）
１０≦λb ― λa≦３０  ・・・（９）
【００７０】
本発明において、吸収極大は下記の方法で測定される値を言う。
【００７１】
{吸収極大の測定方法}
Ｎｉｋｏｎ製顕微鏡ＥＣＬＩＰＳＥ  Ｅ６００  ＰＯＬの光源側偏光子を除去した状態で、ＯｃｅａｎＯｐｔｉｃｓ社製マルチチャンネル分光器ＱＥ６５０００を用いて紫外域での吸収スペクトルを測定し、ピークの波長を本発明における吸収極大とした。
また、ピークが複数測定される場合、一番大きいピークを本発明における吸収極大とした。
【実施例】
【００７２】
［実施例１］
＜偏光子保護層１の作製＞
〔コア層セルロースアシレートドープの作製〕
下記の組成物をミキシングタンクに投入し攪拌して、各成分を溶解し、セルロースアセテート溶液を調製した。
----------------------------------------------------------------
アセチル置換度２．８８のセルロースアセテート    １００質量部
エステルオリゴマー                                １０質量部
偏光子耐久性改良剤                                  ４質量部
紫外線吸収剤                                        １質量部
メチレンクロライド（第１溶媒）                  ４３０質量部
メタノール（第２溶剤）                            ６４質量部
----------------------------------------------------------------
【００７３】
・エステルオリゴマー：下記表１のオリゴマー
【表１】
2016126941.tif 000014
【００７４】
・偏光子耐久性改良剤
【化１２】
2016126941.tif 000015
【００７５】
・紫外線吸収剤
【化１３】
2016126941.tif 000016
【００７６】
〔外層セルロースアシレートドープの作製〕
上記のコア層セルロースアシレートドープ９０質量部に下記のマット剤溶液を１０質量部加え、外層セルロースアセテート溶液を調整した。
-------------------------------------------------------------
平均粒子サイズ２０ｎｍのシリカ粒子
（ＡＥＲＯＳＩＬ  Ｒ９７２、日本アエロジル（株）製）
２質量部
メチレンクロライド（第１溶媒）                    ７６質量部
メタノール（第２溶剤）                            １１質量部
コア層セルロースアシレートドープ                    １質量部
-------------------------------------------------------------
【００７７】
〔セルロースアシレートフィルム１の作製〕
前記コア層セルロースアシレートドープとその両側に外層セルロースアシレートドープとを３層同時に流延口から２０℃のドラム上に流延した。溶剤含有率略２０質量％の状態で剥ぎ取り、フィルムの幅方向の両端をテンタークリップで固定し、残留溶剤が３〜１５％の状態で、横方向に１．１倍延伸しつつ乾燥した。その後、熱処理装置のロール間を搬送することにより、さらに乾燥し、厚さ２０μｍのセルロースアシレートフィルム１を作製し、偏光子保護層１とした。
【００７８】
＜偏光子の作製＞
〔偏光子保護層１の鹸化〕
上記厚さ２０μｍの偏光子保護層１を温度６０℃の誘電式加熱ロールを通過させ、フィルム表面温度を４０℃に昇温した後に、フィルムの片面に下記に示す組成のアルカリ溶液を、バーコーターを用いて塗布量１４ｍｌ／ｍ2で塗布し、１１０℃に加熱し、（株）ノリタケカンパニーリミテド製のスチーム式遠赤外ヒーターの下に、１０秒間搬送した。続いて、同じくバーコーターを用いて、純水を３ｍｌ／ｍ2塗布した。次いで、ファウンテンコーターによる水洗とエアナイフによる水切りを３回繰り返した後に、７０℃の乾燥ゾーンに１０秒間搬送して乾燥し、アルカリ鹸化処理した偏光子保護層１を作製した。
【００７９】
───────────────────────────────────
アルカリ溶液の組成
───────────────────────────────────
水酸化カリウム                                          ４．７質量部
水                                                    １５．８質量部
イソプロパノール                                      ６３．７質量部
界面活性剤
ＳＦ−１：Ｃ14Ｈ29Ｏ（ＣＨ2ＣＨ2Ｏ）20Ｈ                    １．０質量部
プロピレングリコール                                  １４．８質量部
───────────────────────────────────
【００８０】
〔配向膜１の作製〕
上記アルカリ鹸化処理した偏光子保護層１を用い、下記の組成の配向膜形成用塗布液を＃８のワイヤーバーで連続的に塗布した。６０℃の温風で６０秒、さらに１００℃の温風で１２０秒乾燥し、配向膜付き偏光子保護層１を形成した。
───────────────────────────────────
配向膜形成用塗布液の組成
───────────────────────────────────
下記変性ポリビニルアルコール                              ２．４質量部
イソプロピルアルコール                                    １．６質量部
メタノール                                                  ３６質量部
水                                                          ６０質量部
───────────────────────────────────
【００８１】
【化１４】
2016126941.tif 000017
【００８２】
〔偏光板１の作製〕
下記の染料系偏光子用塗布液１を作製した。
──────────────────────────────────
染料系偏光子用塗布液１の組成
──────────────────────────────────
二色性色素ＰＢ−９                                      ５０質量部
二色性色素Ｃ−３                                        ３０質量部
二色性色素Ｃ−１５                                      ２０質量部
含フッ素化合物Ｃ                                      ０．３質量部
架橋性ポリマー  Ｏ−２                                ０．３質量部
クロロホルム                                        １９００質量部
──────────────────────────────────
【００８３】
【化１５】
2016126941.tif 000018
【００８４】
【化１６】
2016126941.tif 000019
【００８５】
【化１７】
2016126941.tif 000020
【００８６】
上述した配向膜付き偏光子保護層１の、配向膜が形成された側の表面にラビング処理を施した。ラビング処理面上に、染料系偏光子用塗布液１をバーコーターを用いて塗布した。次いで、膜面温度１６０℃で１５秒間熟成し、室温まで冷却し、偏光子保護層１上に染料系偏光子１が形成された偏光板１を得た。形成された染料系偏光子１はラビング方向に対して吸収軸が平行に配向していた。
【００８７】
＜光学異方性層１の作製＞
下記の光学異方性層用塗布液１を作製した。
───────────────────────────────────
光学異方性層用塗布液１の組成
───────────────────────────────────
液晶性化合物  Ｒ−２                                      １００質量部
光重合開始剤                                              ３．０質量部
（イルガキュア８１９、ＢＡＳＦ（株）製）
含フッ素化合物Ａ                                          ０．８質量部
クロロホルム                                              ５８８質量部
──────────────────────────────────―
【００８８】
【化１８】
2016126941.tif 000021
【００８９】
上述した偏光板１の染料系偏光子１側の表面にラビング処理を施した。ラビング角度は、偏光子の透過軸に対して４５°方向に施した。ラビング処理面上に光学異方性層用塗布液１を、バーコーターを用いて塗布した。次いで、膜面温度１５０℃で６０秒間加熱熟成し、７０℃まで冷却した後に、空気下にて７０ｍＷ／ｃｍ2の空冷メタルハライドランプ（アイグラフィックス（株）製）を用いて１０００ｍＪ／ｃｍ2の紫外線を照射して、その配向状態を固定化することにより光学異方性層１を形成した。形成された光学異方性層１は、ラビング方向に対し遅相軸方向が平行に液晶性化合物が配向していた。
【００９０】
［比較例１］
偏光子保護層１の作製において、コア層セルロースアシレートドープ液に紫外線吸収剤を添加しない以外は同様にして偏光子保護層２を作製した。実施例１において、偏光子保護層１を用いる代わりに偏光子保護層２を用いて偏光板２を作製した以外は同様にして、反射防止板２を作製した。
【００９１】
［比較例２］
偏光子保護層１の作製において、コア層セルロースアシレートドープ液の紫外線吸収剤の添加量を2.7質量部に変更して偏光板保護層３を作製した。実施例１において、偏光子保護層１を用いる代わりに偏光子保護層３を用いて偏光板３を作製した以外は同様に、反射防止板３を作製した。
【００９２】
［比較例３］
＜光学異方性層４の作製＞
下記の光学異方性層用塗布液４を作製した。
───────────────────────────────────
光学異方性層用塗布液４の組成
───────────────────────────────────
液晶性化合物Ｂ０１                                          ８０質量部
液晶性化合物Ｂ０２                                          ２０質量部
イルガキュアー９０７（ＢＡＳＦ製）                            ３質量部
カヤキュアーＤＥＴＸ（日本化薬（株）製）                      １質量部
含フッ素化合物Ａ                                          ０．８質量部
クロロホルム                                              ３００質量部
───────────────────────────────────
【化１９】
2016126941.tif 000022
【００９３】
実施例１で作製した偏光板１の染料系偏光子１側の表面にラビング処理を施した。ラビング角度は、偏光子の透過軸に対して４５°方向に施した。ラビング処理面上に光学異方性層用塗布液４を、バーコーターを用いて塗布した。次いで、膜面温度８０℃で６０秒間加熱熟成し、６０℃まで冷却した後に、空気下にて７０ｍＷ／ｃｍ2の空冷メタルハライドランプ（アイグラフィックス（株）製）を用いて１０００ｍＪ／ｃｍ2の紫外線を照射して、その配向状態を固定化することにより光学異方性層４を形成した。形成された光学異方性層４は、ラビング方向に対し遅相軸方向が平行に液晶性化合物が配向していた。
【００９４】
＜有機ＥＬ表示装置の作製＞
〔表示装置への実装〕
有機ＥＬパネル搭載のＳＡＭＳＵＮＧ社製ＧＡＬＡＸＹ  ＳＩＩを分解し、円偏光板を剥離して、剥離した面と、実施例１〜比較例３の反射防止板のポジティブＣプレートの面とを貼合し、表示装置を作製した。貼合には、光学的に等方性の接着剤（ＳＫ２０５７、綜研化学社製）を利用した。
【００９５】
［評価］
＜レターデーションの測定＞
粘着剤付きガラス基板を用意し、作製した反射防止板について、光学異方性層と粘着剤付ガラス基板の粘着剤面とを貼り合わせた後、光学異方性層と染料系偏光子との界面で剥離して光学異方性層のみを取り出し、上述した方法でＲｅ、Ｒｅ（６５０）／Ｒｅ（４５０）の値を測定した。結果を下記表２に示す。
【００９６】
＜偏光度の測定＞
作製した反射防止板について、上述した手法で偏光子と偏光子保護層が積層された偏光板のみを取り出し、下記の方法で偏光度を測定した。結果を下記表２に示す。
【００９７】
〔偏光度の測定方法〕
本発明においては、偏光板２枚をパラニコル状態にした透過率をＴ（ｐａｒａ）、 クロスニコル状態にした透過率をＴ（ｃｒｏｓｓ）とした場合に、４００ｎｍ〜７００ｎｍの波長領域において、１ｎｍ刻みで測定した下記式Ｐの平均値を偏光度とした。
【００９８】
【数２】
2016126941.tif 000023
【００９９】
また、透過率は、Ｎｉｋｏｎ製顕微鏡ＥＣＬＩＰＳＥ  Ｅ６００  ＰＯＬの光源側偏光子のみを挿入した状態で、ＯｃｅａｎＯｐｔｉｃｓ社製マルチチャンネル分光器ＱＥ６５０００を用いて各波長での偏光板の透過率を測定した。
【０１００】
＜単板透過率の測定＞
作製した反射防止板について、上述した手法で偏光子と偏光子保護層が積層された偏光板のみを取り出し、下記の方法で単板透過率を測定した。結果を下記表２に示す。
【０１０１】
〔単板透過率の測定方法〕
本発明において、Ｎｉｋｏｎ製顕微鏡ＥＣＬＩＰＳＥ  Ｅ６００  ＰＯＬの光源側偏光子のみを挿入した状態で、ＯｃｅａｎＯｐｔｉｃｓ社製マルチチャンネル分光器ＱＥ６５０００を用いて４００−６００ｎｍの波長域での偏光板の透過率を測定し、次式により計算した値を単板透過率とした。
【０１０２】
単板透過率：Ｔｍ＝（Ｔｚ０＋Ｔｙ０）／２      
Ｔｚ０：塗布型偏光板の吸収軸方向の偏光に対する透過率      
Ｔｙ０：塗布型偏光板の偏光軸方向の偏光に対する透過率
【０１０３】
＜吸収極大の測定＞
作製した反射防止板において、上述した手法でガラス基板に粘着剤で転写された光学異方性層のみを取り出した。また、上述した手法で得られた偏光子と偏光子保護層が積層された偏光板は、偏光子面と粘着剤付きガラス基板の粘着面を貼り合せた後、偏光子と偏光子保護層の界面で剥離して、偏光子保護層のみを取り出し、下記の方法でそれぞれ極大吸収を測定した。結果を表２に示す。
【０１０４】
〔吸収極大の測定方法〕
Ｎｉｋｏｎ製顕微鏡ＥＣＬＩＰＳＥ  Ｅ６００  ＰＯＬの光源側偏光子を除去した状態で、ＯｃｅａｎＯｐｔｉｃｓ社製マルチチャンネル分光器ＱＥ６５０００を用いて紫外域での吸収スペクトルを測定し、ピークの波長を本発明における吸収極大とした。また、ピークが複数測定される場合、一番大きいピークを本発明における吸収極大とした。
【０１０５】
＜表示性能の評価＞
作製した表示装置について、明光下にて視認性および表示品位を評価した。
表示装置に白表示、黒表示、画像表示をして、正面および極角６０度から蛍光灯を映し込んだときの反射光を観察した。正面および極角６０度の表示品位を下記の基準で評価した。評価結果を下記表２に示す。
４：色味付きが全く視認されない。透過率も高い。（許容）
３：色味差が視認されるものの、ごくわずか。透過率も高い。（許容）
２：色味差は視認されるもののごくわずかだが、透過率が低く暗い。許容できない。 
１：色味差が視認され、許容できない。
【０１０６】
＜耐光性評価＞
上記作製した反射防止板の光学異方性層側に、粘着剤を介してアルミ板を貼り付け、偏光子保護層側から、スーパーキセノンウェザーメーター“ＳＸ−７５”（スガ試験機社製、６０℃、５０％ＲＨ条件）にて、キセノン光を２５万Ｌｘで２００時間照射した。所定時間の経過後、アルミ板を剥離し、塗布型偏光板の偏光度の変化を測定した。評価結果を下記表２に示す。
Ａ：偏光度の変化が５％未満
Ｂ：偏光度の変化が５％以上１０％未満
Ｃ：偏光殿の変化が１０％以上
【０１０７】
【表２】
2016126941.tif 000024
【０１０８】
表２の実施例１と比較例１の比較から、偏光子保護層に１質量％の紫外線吸収剤を添加することによって、表示性能を損なうことなく偏光板の耐光性を向上させることができることが分る。一方、実施例１と比較例２の比較から、偏光子保護層に２．７質量％の紫外線吸収剤を添加すると、偏光板の耐光性は良好だが、過剰の紫外線吸収剤により偏光板、および、反射防止板の透過率が低下するため、正面および極角方向の輝度が低下し、暗くなってしまうことが分る。また、実施例１と比較例３の比較から、光学異方性層が式（１）を満たさないと、光学異方性層による紫外線吸収効果が十分でないため、基板からの反射光の影響で偏光板が退色し耐光性が悪化する。さらに、表示性能、特に色味視野角が悪化してしまうことが分かる。
【符号の説明】
【０１０９】
１  偏光子保護層
２  偏光子
３  光学異方性層
４  画像表示素子
１０  画像表示装置
【図１】
2016126941.tif 000026